(57)【要約】  水酸化カルシウム、炭酸カルシウム、カルシウムアルミネート系化合物、カルシウムシリケート系化合物、コロイダルシリカ、ポルトランドセメント、カルシウムサルフォアルミネートセメント、及び高炉スラグからなる群から選択される少なくとも１種を含む生コン出荷型急硬コンクリート用起硬剤である。【特許請求の範囲】
【請求項１】
水酸化カルシウム、炭酸カルシウム、カルシウムアルミネート系化合物、カルシウムシリケート系化合物、コロイダルシリカ、ポルトランドセメント、カルシウムサルフォアルミネートセメント、及び高炉スラグからなる群から選択される少なくとも１種を含む生コン出荷型急硬コンクリート用起硬剤。
【請求項２】
さらに、セッコウを含有してなる請求項１に記載の生コン出荷型急硬コンクリート用起硬剤。
【請求項３】
前記カルシウムアルミネート系化合物と前記セッコウとを含有してなる請求項２に記載の生コン出荷型急硬コンクリート用起硬剤。
【請求項４】
前記水酸化カルシウムと前記カルシウムアルミネート系化合物とを含み、
前記水酸化カルシウムと前記カルシウムアルミネート系化合物との質量比（水酸化カルシウム／カルシウムアルミネート系化合物）が１／９９〜９９／１である請求項１〜３のいずれか１項に記載の生コン出荷型急硬コンクリート用起硬剤。
【請求項５】
前記カルシウムアルミネート系化合物におけるＣａＯとＡｌ２Ｏ３とのモル比（ＣａＯ／Ａｌ２Ｏ３）が０．５〜２．４である請求項１〜４のいずれか１項に記載の生コン出荷型急硬コンクリート用起硬剤。
【請求項６】
さらに、デキストリン及びセルロース誘導体からなる群から選ばれる少なくとも１種を含有してなる請求項１〜５のいずれか１項に記載の生コン出荷型急硬コンクリート用起硬剤。
【請求項７】
水溶性フィルムで包装されてなる請求項１〜６のいずれか１項に記載の生コン出荷型急硬コンクリート用起硬剤。
【請求項８】
セメント、急硬材、及び眠剤を含むＡ材と、請求項１〜７のいずれか１項に記載の生コン出荷型急硬コンクリート用起硬剤を含むＢ材と、を含む２材型の生コン出荷型急硬コンクリート材料。
【請求項９】
セメント、急硬材、及び眠剤を含むＡ材に、請求項１〜７のいずれか１項に記載の生コン出荷型急硬コンクリート用起硬剤を含むＢ材が添加混合されてなる生コン出荷型急硬コンクリート組成物。
【請求項１０】
前記急硬材がカルシムアルミネート系化合物とセッコウ類とを主成分とする請求項９に記載の生コン出荷型急硬コンクリート組成物。
【請求項１１】
前記急硬材がＣａＯ−Ａｌ２Ｏ３−ＳｉＯ２系化合物とセッコウ類とを含み、
前記ＣａＯ−Ａｌ２Ｏ３−ＳｉＯ２系化合物の非晶質度が７０％以上で、かつ、ＳｉＯ２が１〜１８質量％の範囲である請求項９又は１０に記載の生コン出荷型急硬コンクリート組成物。
【請求項１２】
前記眠剤が、オキシカルボン酸、リチウム以外のアルカリ金属炭酸塩及びオキシカルボン酸を含む請求項９〜１１のいずれか１項に記載の生コン出荷型急硬コンクリート組成物。
【請求項１３】
前記生コン出荷型急硬コンクリート用起硬剤の含有量が、前記セメント及び前記急硬材の合計１００質量部に対して、０．５〜７質量部である請求項９〜１２のいずれか１項に記載する生コン出荷型急硬コンクリート組成物。
【請求項１４】
少なくとも、セメント、急硬材、及び眠剤を混練水とともに練り混ぜ用容器内で練り混ぜる工程と、さらに、請求項１〜７のいずれか１項に記載の生コン出荷型急硬コンクリート用起硬剤を混合する工程と、を順次含む生コン出荷型急硬コンクリートの調製方法。
【請求項１５】
前記練り混ぜる工程において、少なくとも、セメント、急硬材、眠剤、骨材及び混練水を含むベースコンクリートの容量を、前記練り混ぜ容器の内容積の４０％以上とする請求項１４に記載の生コン出荷型急硬コンクリートの調製方法。
【請求項１６】
生コン出荷型急硬コンクリート用起硬剤を混合した後の可使時間を１５分以上確保できるように前記生コン出荷型急硬コンクリート用起硬剤の種類と混合量を定める請求項１４又は１５に記載の生コン出荷型急硬コンクリートの調製方法。
【請求項１７】
前記眠剤の使用量を、前記セメントと前記急硬材の合計１００質量部に対して、０．３〜５質量部とする請求項１４〜１６のいずれか１項に記載の生コン出荷型急硬コンクリートの調製方法。
【発明の詳細な説明】
【技術分野】
【０００１】
本発明は、生コン出荷型急硬コンクリート用起硬剤、生コン出荷型急硬コンクリート材料、生コン出荷型急硬コンクリート組成物及びその調製方法に関する。
【背景技術】
【０００２】
世界的に見るとセメントの生産量は増加しており、急速にインフラ整備が進められている。特に、中国や東南アジアでの建設ラッシュは現在も続いている。インフラ整備の中でも、道路整備は重要な位置付けにある。道路は新設の際にも、また、補修の際にも、早期解放が望まれるため、使用する材料としても早期供用を可能とする材料が求められている。その一例として、急硬コンクリートが挙げられる。【０００３】
急硬コンクリートの要求性能としては、可使時間も重要な性能となる。生コンプラントで生コンを製造し、施工現場まで搬送し、施工にかかる時間や生コン運搬車であるアジテータ車の洗浄時間も考慮すると、最低でも１２０分以上、できれば１８０分以上の可使時間の確保が望ましい。しかしながら、可使時間を長く確保することは、硬化時間を遅らせることになるため、短期材齢での要求強度を満たすことができなくなる。このため、従来の技術では、充分な可使時間を確保しつつ、初期材齢で必要な強度発現性を満たすことは困難であった。【０００４】
現在、急硬コンクリートは、施工現場で調製されているのが実情である。少量の打設量の工事では、０．１〜０．２ｍ３程度のミキサで急硬コンクリートを練り混ぜ、人海戦術で急硬コンクリートの調製と打設を行っている。この方法では、人手が多く必要となり工数が嵩みコスト高である上に、供給できる急硬コンクリートのボリュームに限界があった。また、打設量の多い工事では、コンクリートモービル車を用いて急硬コンクリートを連続して供給している。しかしながら、この方法では、コンクリートモービル車を手配しなければならないにことに加えて、予め、水分を一定に管理した細骨材や粗骨材をフレコンパックに詰めて現場に搬送したり、急硬セメントをフレコンパックに詰めて現場に搬送して準備しておいたり等の工数が嵩むこともあり、急硬コンクリートのコストが著しく高くなるという課題があった。また、コンクリートモービル車の手配にも限界があった。【０００５】
今日では、生コンプラントから出荷できる急硬コンクリートの開発が強く望まれている。生コンプラントから急硬コンクリートを出荷できれば、既存の練り混ぜ設備や搬送システムをそのまま活用して大量の急硬コンクリートを施工現場に供給できる。【０００６】
他方、ポルトランドセメントに、急硬性を与える目的でカルシウムアルミネートを加えること、また、さらにセッコウ類を併用することが米国のＳｐａｃｋｍａｎにより古くから検討されている（例えば、特許文献１参照）。また、非晶質のカルシウムアルミネートとセッコウ類の混合物を急硬材として利用することも知られていた（例えば、特許文献２、３参照）。【０００７】
特許文献４〜８には、生コンプラントから急硬コンクリートを出荷し、施工現場に到着後、急結剤を添加する急結コンクリートが開示されている。【０００８】
また、特許文献９〜１１には、生コンに凝結遅延剤と水酸化カルシウムをβナフタレンスルホン酸とともに添加しておき、施工現場に到着後に急結剤を添加する急結コンクリートが開示されている。【０００９】
特許文献１２、１３には、オキシカルボン酸またはその塩と炭酸リチウムよりなる凝結遅延剤をベースコンクリートの練り混ぜ時または練り混ぜ直後に添加し、この練り混ぜたベースコンクリートにＣａＯ・Ａｌ２Ｏ３結晶を主成分とする速硬材を施工時に添加することを特徴とする速硬コンクリートの製造方法が開示されている。
【先行技術文献】
【特許文献】
【００１０】
【特許文献１】米国特許第９０３０１９号
【特許文献２】特開昭４８−１０２４号公報
【特許文献３】特開平０４−９７９３２号公報
【特許文献４】特開２０００−２６４７１２号公報
【特許文献５】特開２０００−３２７３９４号公報
【特許文献６】特開２００１−２１３６５５号公報
【特許文献７】特開２００１−２５３７５３号公報
【特許文献８】特開２００２−０３７６５４号公報
【特許文献９】特開平１１−２４０７４号公報
【特許文献１０】特開２００２−３２１９５８号公報
【特許文献１１】特開２００２−３２１９５９号公報
【特許文献１２】特開２００７−０４５６５４号公報
【特許文献１３】特開２０１２−１３９８９７号公報
【発明の概要】
【発明が解決しようとする課題】
【００１１】
しかし、特許文献１〜３の従来の急硬材技術のみを活用してみても、生コンから出荷できる急硬コンクリートを調製できるものではなかった。すなわち、従来の急硬コンクリートは、ポルトランドセメントに加えて、急硬材と遅延剤を併用するものであり、短時間材齢での強度発現性を求める場合には、可使時間の設定を６０分以内に設定しなければならない。そして、この場合、生コンプラントからの出荷が現実的に不可能であった。逆に、生コンプラントからの出荷を実現するために、遅延剤を多く添加して、可使時間の設定を１２０分以上にすると、短時間材齢での強度発現は不可能であった。ましてや、実際の工事では、交通渋滞や施工トラブルによる工事の中断等、想定外のアクシデントが多数発生する可能性もある。生コン出荷型の急硬コンクリートを考える場合には、このようなリスクを全て許容するような長い可使時間の確保が重要となる。【００１２】
したがって、どんなに搬送時間が短い施工現場であっても、最低でも可使時間は１２０分以上必要であり、ましてや、交通量が多い場合や、搬送距離が長い場合には１８０分以上の可使時間を確保することが望まれる。このように、これまで生コン出荷型の急硬コンクリートが実現しなかった理由は、長い可使時間の確保と短時間強度の発現が、技術的にトレードオフの関係にあり、これらを両立することが極めて困難なためである。【００１３】
生コンプラントで練り混ぜができ、アジテータ車で施工現場まで運搬し、打設に要する時間や洗浄にかかる時間、さらには、交通渋滞や施工トラブルによる工事の中断等、あらゆるアクシデントも許容するような長い可使時間を設定しても、打設後は迅速に強度発現するような急硬コンクリートの開発が切望さているのである。また、道路舗装では、耐摩耗性も重要な要求性能である。【００１４】
また、特許文献４〜８の技術はトンネルのプレライニング工法に用いられるもので、急結剤はアルミン酸アルカリや硫酸アルミニウム、ケイ酸ナトリウムなどを適用するものであり、急結剤を添加した後に作業時間が確保できるものではなかった。土木学会の指針では、急結剤の定義として、吹付けコンクリート指針（案）に急結材の品質規格が規定されている。これによると、凝結時間の始発は５分以内、終結は１５分以内と定められている。つまり、急結剤を用いると、１５分以上の可使時間は確保できない。【００１５】
さらに、特許文献９〜１１の技術も急結剤を用いるため、急結剤添加後に１５分以上の可使時間は確保できないものであった。【００１６】
また、特許文献１２、１３の技術では、施工現場に到着してから多量の速硬材を添加しなければならず、実用性に乏しいものであった。具体的には、ケイ酸系セメント４０〜９０部に対して、速硬材１０〜６０部を添加するものであった。多量の速硬材を後添加してアジテータトラックで練り混ぜるため、アジテータのドラム容積に対して、３／８（３７．５ｖｏｌ％）以下の容量しか生コンを積み込んで搬送できないものであった。【００１７】
以上から、本発明は、充分な可使時間を確保しつつ、初期の強度発現性に優れ、しかも、硬化物とした際に優れた耐摩耗性を発揮する生コン出荷型急硬コンクリート組成物を提供することを目的とする。また、当該生コン出荷型急硬コンクリート組成物の当該効果を良好に発揮させることができる生コン出荷型急硬コンクリート用起硬剤を提供することを目的とする。さらに、当該生コン出荷型急硬コンクリート組成物を製造するための当該生コン出荷型急硬コンクリート組成物の調製方法を提供することを目的とする。
【課題を解決するための手段】
【００１８】
そこで、本発明者らは、上記課題を解決すべく、種々努力を重ねた結果、特定の急硬材と特定の眠剤とを組み合わせて調製したコンクリートを生コンプラントで調製し、現場まで搬送後、特定の起硬剤を添加混合することにより、充分な可使時間を確保しつつ、初期の強度発現性に優れ、加えて、耐摩耗性にも優れる急硬コンクリートを調製できることを知見し、本発明を完成するに至った。すなわち、本発明は下記のとおりである。【００１９】
［１］  水酸化カルシウム、炭酸カルシウム、カルシウムアルミネート系化合物、カルシウムシリケート系化合物、コロイダルシリカ、ポルトランドセメント、カルシウムサルフォアルミネートセメント、及び高炉スラグからなる群から選択される少なくとも１種を含む生コン出荷型急硬コンクリート用起硬剤。
［２］  さらに、セッコウを含有してなる［１］に記載の生コン出荷型急硬コンクリート用起硬剤。
［３］  前記カルシウムアルミネート系化合物と前記セッコウとを含有してなる［２］に記載の生コン出荷型急硬コンクリート用起硬剤。
［４］  前記水酸化カルシウムと前記カルシウムアルミネート系化合物とを含み、前記水酸化カルシウムと前記カルシウムアルミネート系化合物との質量比（水酸化カルシウム／カルシウムアルミネート系化合物）が１／９９〜９９／１である［１］〜［３］のいずれかに記載の生コン出荷型急硬コンクリート用起硬剤。
［５］  前記カルシウムアルミネート系化合物におけるＣａＯとＡｌ２Ｏ３とのモル比（ＣａＯ／Ａｌ２Ｏ３）が０．５〜２．４である［１］〜［４］のいずれかに記載の生コン出荷型急硬コンクリート用起硬剤。
［６］  さらに、デキストリン及びセルロース誘導体からなる群から選ばれる少なくとも１種を含有してなる［１］〜［５］のいずれかに記載の生コン出荷型急硬コンクリート用起硬剤。
［７］  水溶性フィルムで包装されてなる［１］〜［６］のいずれかに記載の生コン出荷型急硬コンクリート用起硬剤。
［８］  セメント、急硬材、及び眠剤を含むＡ材と、［１］〜［７］のいずれかに記載の生コン出荷型急硬コンクリート用起硬剤を含むＢ材と、を含む２材型の生コン出荷型急硬コンクリート材料。
［９］  セメント、急硬材、及び眠剤を含むＡ材に、［１］〜［７］のいずれかに記載の生コン出荷型急硬コンクリート用起硬剤を含むＢ材が添加混合されてなる生コン出荷型急硬コンクリート組成物。
［１０］  前記急硬材がカルシムアルミネート系化合物とセッコウ類とを主成分とする［９］に記載の生コン出荷型急硬コンクリート組成物。
［１１］  前記急硬材がＣａＯ−Ａｌ２Ｏ３−ＳｉＯ２系化合物とセッコウ類とを含み、前記ＣａＯ−Ａｌ２Ｏ３−ＳｉＯ２系化合物の非晶質度が７０％以上で、かつ、ＳｉＯ２が１〜１８質量％の範囲である［９］又は［１０］に記載の生コン出荷型急硬コンクリート組成物。
［１２］  前記眠剤が、オキシカルボン酸、リチウム以外のアルカリ金属炭酸塩及びオキシカルボン酸を含む［９］〜［１１］のいずれかに記載の生コン出荷型急硬コンクリート組成物。
［１３］  前記生コン出荷型急硬コンクリート用起硬剤の含有量が、前記セメント及び前記急硬材の合計１００質量部に対して、０．５〜７質量部である［９］〜［１２］のいずれかに記載する生コン出荷型急硬コンクリート組成物。
［１４］  少なくとも、セメント、急硬材、及び眠剤を混練水とともに練り混ぜ用容器内で練り混ぜる工程と、さらに、［１］〜［７］のいずれかに記載の生コン出荷型急硬コンクリート用起硬剤を混合する工程と、を順次含む生コン出荷型急硬コンクリートの調製方法。
［１５］  前記練り混ぜる工程において、少なくとも、セメント、急硬材、眠剤、骨材及び混練水を含むベースコンクリートの容量を、前記練り混ぜ容器の内容積の４０％以上とする［１４］に記載の生コン出荷型急硬コンクリートの調製方法。
［１６］  生コン出荷型急硬コンクリート用起硬剤を混合した後の可使時間を１５分以上確保できるように前記生コン出荷型急硬コンクリート用起硬剤の種類と混合量を定める［１４］又は［１５］に記載の生コン出荷型急硬コンクリートの調製方法。
［１７］  前記眠剤の使用量を、前記セメントと前記急硬材の合計１００質量部に対して、０．３〜５質量部とする［１４］〜［１６］のいずれかに記載の生コン出荷型急硬コンクリートの調製方法。
【発明の効果】
【００２０】
本発明によれば、充分な可使時間を確保しつつ、初期の強度発現性に優れ、しかも、硬化物とした際に優れた耐摩耗性を発揮する生コン出荷型急硬コンクリート組成物を提供することができる。また、当該生コン出荷型急硬コンクリート組成物の当該効果を良好に発揮させることができる生コン出荷型急硬コンクリート用起硬剤を提供することができる。さらに、当該生コン出荷型急硬コンクリート組成物を製造するための当該生コン出荷型急硬コンクリート組成物の調製方法を提供することができる。
以上のような効果に鑑みると、本発明は、特に、土木建築分野で好適に用いられる。
【発明を実施するための形態】
【００２１】
以下、本発明の実施形態を詳細に説明するが、本発明は当該実施形態に限定されるものではない。なお、本明細書における「部」や「％」は特に規定しない限り質量基準とする。また、本明細書における組成物とは、セメント組成物、モルタル組成物、コンクリート組成物を総称するものである。
【００２２】
［１］生コン出荷型急硬コンクリート用起硬剤
本発明の生コン出荷型急硬コンクリート用起硬剤に係る実施形態において、生コン出荷型急硬コンクリート用起硬剤（以下、単に「起硬剤」ということがある）とは、後述する眠剤を多量に添加し、眠らせた急硬コンクリート（水和硬化がほぼ停止したコンクリート）の水和硬化を例えば施工現場で再び呼び覚ます材料を意味する。その具体例としては、水酸化カルシウム、炭酸カルシウム、カルシウムアルミネート系化合物、カルシウムシリケート系化合物、コロイダルシリカ、ポルトランドセメント、カルシウムサルフォアルミネートセメント、高炉スラグなどの１種または２種以上を併用することが可能である。
【００２３】
ここで、本実施形態でいう「生コン出荷型急硬コンクリート」とは、生コン工場や生コンプラント等で生コン（レディミクストコンクリート）を混練した後、アジテータ車によって搬送されて、土木工事現場や建設現場等の施工現場に出荷され、打ち込み作業後に比較的早く硬化するコンクリートをいう。生コン出荷型急硬コンクリートの場合、搬送時間の関係から、出荷から作業完了まで、最低でも可使時間は１２０分以上必要であり、搬送距離が長い場合には１８０分以上の可使時間を確保することが望まれる。本実施形態は、このような用途に特化して用いられるものである。
なお、上記の「アジテータ車」とは、生コンを撹拌しながら輸送することができる、荷台部分にミキシング・ドラム（練り混ぜ用容器）を備えた貨物自動車であり、その機能に大きな差はないが、最大積載量２〜２６ｔ級のものがあり、用途に応じて使い分けられている。
【００２４】
ただし、生コン出荷型急硬コンクリート用起硬剤を添加した後も、作業時間を確保する必要があり、少なくとも１５分以上の可使時間が確保できる起硬剤の種類の選定と添加量の設定が必要である。その観点から、起硬剤として、アルミン酸ナトリウム、硫酸アルミニウム、ケイ酸ナトリウム等の急結剤の選定は避ける必要がある。これらの急結剤は、添加後直ちに急結性を示し、１０分以上の可使時間を確保することが困難となる。したがって、これら急結剤は生コン出荷型急硬コンクリート用起硬剤１００部に対して、３０部以下とすることが好ましく、まったく使用しないことがより好ましい。
【００２５】
生コン出荷型急硬コンクリート用起硬剤は既述のいずれかの成分を必須成分とするが、温度依存性を改善するために、水酸化カルシウムとカルシウムアルミネート系化合物とを併用することがより好ましい。その配合割合は特に限定されないが、水酸化カルシウムとカルシウムアルミネート系化合物との質量比（水酸化カルシウム／カルシウムアルミネート系化合物）で、１／９９〜９９／１であることが好ましく、２／９８〜９８／２であることがより好ましい。質量比１／９９〜９９／１であることで、温度依存性を小さくできることに加え、セメントの種類が変化した際にも安定した起硬剤の効果を発揮することができる。当該質量比は、さらに、１０／９０〜９０／１０であることが好ましく、２０／８０〜８０／２０であることがより好ましい。
【００２６】
生コン出荷型急硬コンクリート用起硬剤は、例えば、３００μｍ篩い残分が５％以下であり、１００μｍ篩い残分が１０％以下であることが好ましい。
【００２７】
本発明においてカルシウムアルミネート系化合物は、後述する急硬材にも用いるが、起硬剤に適用するカルシウムアルミネート系化合物は、ＣａＯ／Ａｌ２Ｏ３モル比で０．５〜２．４の範囲のものが好ましい。ＣａＯ／Ａｌ２Ｏ３モル比が０．５以上であることで、温度依存性の改善効果をより十分に発揮させることができ、２．４以下であることで、起硬剤をスラリーで用いる際に急硬を抑えることができる。
なお、上記の好ましい範囲内でも、可使時間を長くする観点からは、０．５〜１．２の範囲のものがより好ましく、０．７５〜１．０の範囲のものがさらに好ましい。初期の強度発現の観点からは、１．２〜２．４の範囲のものがより好ましく、１．２５〜２．３の範囲のものがさらに好ましい。
さらにカルシウムアルミネート系化合物は、非晶質カルシウムアルミネート系化合物と結晶質カルシウムアルミネート系化合物に大別されるが、長期強度の発現性から非晶質カルシウムアルミネート系化合物の使用が好ましい。
【００２８】
また、生コン出荷型急硬コンクリート用起硬剤における、水酸化カルシウム、炭酸カルシウム、カルシウムアルミネート系化合物、カルシウムシリケート系化合物、コロイダルシリカ、ポルトランドセメント、カルシウムサルフォアルミネートセメント、及び高炉スラグのそれぞれ、又は、併用する場合はそれらの合計は、それぞれの効果、又は、複合効果を効率よく発揮させる観点から、７０％以上であることが好ましく、８０％以上であることがより好ましい。
【００２９】
なお、上記例示した起硬剤以外の物質（その他の成分）の存在も、当該起硬剤の分散性を高めたり、起硬剤の効果を助長したりできるもので、本発明の効果を阻害しないものあれば、３０％以下の範囲で含有させることができる。
【００３０】
本発明に係る起硬剤においては、既述のいずれかの成分に、さらに、セッコウを含有することが好ましく、カルシウムアルミネート系化合物とセッコウとを含有してなることがより好ましい。使用するセッコウは、無水セッコウ、半水セッコウ、二水セッコウのいずれのセッコウも使用できる。さらに天然セッコウや、リン酸副生セッコウ、排脱セッコウ、及びフッ酸副生セッコウなどの化学セッコウ、または、これらを熱処理して得られるセッコウなども使用できる。これらの中では、強度発現性の点で、無水セッコウ及び／又は半水セッコウが好ましいが、コストの観点から無水セッコウを選定することが好ましく、ＩＩ型無水セッコウ及び／又は天然無水セッコウが好ましい。セッコウの粒度はブレーン値で３０００ｃｍ２／ｇ以上が好ましく、４０００〜７０００ｃｍ２／ｇがより好ましい。３０００ｃｍ２／ｇ以上であることで初期強度発現性を良好に発揮させることができる。
【００３１】
セッコウの使用量は、起硬剤（好ましくはカルシウムアルミネート系化合物）１００部に対して１０〜２００部が好ましく、１５〜１５０部がより好ましく、９０〜１３０部がさらに好ましい。これらの範囲であることで長期強度発現性と耐久性を良好にすることができる。
【００３２】
生コン出荷型急硬コンクリート用起硬剤の使用量は、特に限定されるものではないが、後述のセメントと急硬材との合計１００部に対して、０．５〜７部が好ましく、１〜５部がより好ましい。０．５〜７部であることで、短時間材齢の強度発現性を十分なものとし、可使時間を確保することができる。なお、起硬剤はスラリー化して各種のベースコンクリートなどに添加してもよい。この場合、コンクリート配合から練り混ぜ水の一部を起硬剤のスラリーに充て、ベースコンクリートからその分の水を差し引いておくことが、強度発現性の観点から望ましい。また、起硬剤は予めポリビニルアルコール（ＰＶＡ）フィルムなどの水溶性フィルムによって包装された状態で各種のベースコンクリートなどに添加してもよい。この場合、起硬剤とともにその効果を阻害しない範囲で種々の添加物を混合してもよい。なお、本明細書において、ベースコンクリートとは、少なくとも、セメント、急硬材、眠剤、骨材、及び混練水を混練してなるコンクリートをいう。
【００３３】
ここで、好ましい態様の水溶性フィルムは、木材パルプ、多糖類、ポバール、セルロース、ポリビニルアルコール、カルボキシメチルセルロース、でんぷん等を原料としたものを用い、原料中の木材パルプの含有量は７５〜９５％が好ましく、８０〜９０％はより好ましい。木材パルプを除く多糖類、ポバール、セルロース、ポリビニルアルコール、カルボキシメチルセルロース、でんぷん等の原料は、５〜２５％が好ましく、１０〜２０％がより好ましい。
上記範囲より多糖類、ポバール、セルロース、ポリビニルアルコール、カルボキシメチルセルロース、でんぷん等の原料が少ない場合、水溶紙を製造する際のヒートシールに必要な接着剤原料が不足し、製造が困難となり、上記範囲より多い場合、コンクリート中に空気を巻き込むので好ましくない。
また、好ましい態様の水溶性フィルムは水溶性であれば特に限定されるものではないが、２０℃の水５００ｍｌが入ったビーカー(容量１０００ｍｌ)に水溶性フィルムを１０ｇ添加し、スターラー（池田理工社製）により８００ｒｐｍで撹拌した時の分散時間が、３０秒以下であることが好ましく、２０秒以下がより好ましい。分散時間は目視により凝集物がなくなった状態の時を言う。分散時間が３０秒を超えるものはコンクリート練混ぜ後に分散しきらず、コンクリート中に残存する場合がある。
上記好ましい態様の水溶性フィルムによって起硬剤を包装した態様を用いたコンクリートの練混ぜ時間は、当該態様を用いない無混和のコンクリートと比較して同程度であるが、上記好ましい態様の水溶性フィルムでない水溶性フィルムを用いた場合、コンクリートの練混ぜ時間が長くなることがあり、同じ練混ぜ時間の場合、投入袋数が好ましい態様の水溶性フィルムと同じでも、水溶性フィルムがコンクリート中に残存する場合がある。
【００３４】
さらに、本発明に係る起硬剤をスラリー化して各種のベースコンクリートなどに圧送添加する場合においては、デキストリン及びセルロース誘導体からなる群から選ばれる少なくとも１種を含有してなることが好ましい。なかでも、デキストリン、あるいはデキストリンとセルロース誘導体との組み合わせがより好ましい。
デキストリンは、セメントの凝結を遅らせることで後述の生コン出荷型急硬コンクリート組成物の安定性を高めることができる。デキストリンは、一般に化工澱粉とも呼ばれ、通常、トウモロコシ澱粉、馬鈴薯、タピオカ澱粉、小麦澱粉、甘薯澱粉、及び米澱粉等を加水分解して得られる。なかでも、希酸を加え、分解して得られる酸焙焼デキストリンが最も一般的であり、酸浸漬法で得られるもの、澱粉の酵素分解で得られるマルトデキストリン、無焙焼で得られるブリティッシュガム、あるいは、澱粉に水を加えたものを加熱したり、アルカリや濃厚な塩類の溶液を加えてアルファー化したりしたものを急速に脱水乾燥して得られるアルファー化澱粉、もしくは、これらを水に溶解させて残留分を乾燥させた粉末等が使用できる。この他、カルボン酸エステル化、炭酸エステル化、及びエーテル化等の化学変性をさせたものが使用できる。特に、デキストリンの２０℃における冷水可溶分が５〜９０％のものが好ましく、１０〜６５％がより好ましい。デキストリンの２０℃における冷水可溶分が小さくなると充分な凝結遅延効果が得られない場合があり、デキストリンの２０℃における冷水可溶分が大きくなると硬化不良を引き起こすおそれがある。
【００３５】
デキストリンは、起硬剤１００部に対して、０．０１〜５部が好ましく、０．１〜３部がより好ましい。０．０１〜５部であることで、短時間材齢の強度発現性を十分なものとし、起硬材をスラリー化したときの発熱を抑制することができる。
【００３６】
セルロース誘導体は、起硬材をスラリー化したときのブリーディング防止に寄与するものであり、特に限定されるものではないが、一般に水溶性高分子物質と呼ばれているもので、メチルセルロース（ＭＣ）、カルボキシルメチルセルロース（ＣＭＣ）等が挙げられる。
【００３７】
セルロース誘導体の使用量は、デキストリン１００部に対して、５〜８０部が好ましく、１０〜５０部がより好ましい。５〜８０部であることで、ブリーディング防止と長距離圧送性を両立することができる。
【００３８】
［２］生コン出荷型急硬コンクリート材料及び生コン出荷型急硬コンクリート組成物
本発明の生コン出荷型急硬コンクリート材料に係る実施形態は、急硬材、及び眠剤を含むＡ材と、既述の生コン出荷型急硬コンクリート用起硬剤を含むＢ材と、を含む２材型の生コン出荷型急硬コンクリート材料である。
そして、本発明の生コン出荷型急硬コンクリート組成物に係る実施形態は、上記Ａ材に上記Ｂ材が添加混合されてなる。
【００３９】
本実施形態において、生コンプラントでは、急硬材と眠剤を予め添加混合した各種のベースコンクリートを用意する必要があり、起硬剤は現場まで搬送後に各種のベースコンクリートに対して添加混合する必要がある。起硬剤を施工現場でなく生コンプラントで予め各種のベースコンクリートに対して混合すると、可使時間が確保できない。また、生コン工場で急硬材と起硬剤の双方を添加すると、可使時間が極端に短くなり、搬送途中でコンクリートの破棄を余儀なくされる。
起硬剤を生コン工場で添加し、施工現場で急硬材を添加する場合には、急硬材を添加した後の可使時間が１０分以下と極端に短くなり、施工ができない。急硬材と起硬剤を施工現場で添加する場合には、可使時間が短縮され、圧縮強度も低い値となり、耐摩耗性も改悪傾向となることに加え、アジテータのドラム容積の３０％程度しか搬送できない。このように、急硬材と起硬剤の添加タイミングは極めて重要である。
【００４０】
そこで、本実施形態では、セメント、急硬材、及び眠剤を含むＡ材と、生コン出荷型急硬コンクリート用起硬剤を含むＢ材とからなる２材型とすることで、具体的には、生コンプラントから施工現場まで、Ａ材とＢ材を別々に搬送し、施工現場でこれらを混合することで、本実施形態の生コン出荷型急硬コンクリート組成物とすることができる。以下、本実施形態に係る各成分等を詳細に説明する。
【００４１】
（セメント）
本実施形態でいう「セメント」とは、特に限定されるものではないが、例えば、日本工業規格（ＪＩＳ）で定められる普通、早強、中庸熱、低熱の各種ポルトランドセメント、高炉スラグ、フライアッシュ、シリカを混合した各種の混合セメント、石灰石粉末や高炉徐冷スラグ微粉末などを混合したフィラーセメント、並びに、都市ゴミ焼却灰や下水汚泥焼却灰を原料として製造された環境調和型セメント（エコセメント）などのあらゆるセメントが挙げられる。また、海外のＥＮ１９７−２０００で定められたセメントや中国ＧＢ規格で定められるあらゆるセメントを挙げることができ、これらのうちの一種又は二種以上が使用可能である。
【００４２】
ポルトランドセメントの構成化合物は、エーライト（３ＣａＯ・ＳｉＯ２）、ビーライト（２ＣａＯ・ＳｉＯ２）、アルミネート（３ＣａＯ・Ａｌ２Ｏ３）、フェライト（４ＣａＯ・Ａｌ２Ｏ３・Ｆｅ２Ｏ３）と、さらに、二水セッコウが混合されている（この一部が半水セッコウに変化することもある）。本実施形態では、高炉スラグ、フライアッシュ、シリカ、石灰石微粉末などの混合材を含まないセメントを選定することが強度発現性の観点から望ましく、中でも、エーライト含有量が高く、粉末度の高い（粒度が細かい）セメントを選定することが好ましい。これに該当するセメントとしては、例えば、日本のセメントで例示すると、早強セメントや普通セメントを挙げることができる。また、中国のセメントで例示すると、ＰＩＩ５２．５やＰＩＩ４２．５を挙げることができる。
【００４３】
（急硬材）
本実施形態の急硬材は、カルシウムアルミネート系化合物とセッコウ類とからなる。ここで、カルシウムアルミネート系化合物とは、ＣａＯとＡｌ２Ｏ３を主体とする化合物を総称するものであり、特に限定されるものではない。その具体例としては、ＣａＯ・Ａｌ２Ｏ３、１２ＣａＯ・７Ａｌ２Ｏ３、１１ＣａＯ・７Ａｌ２Ｏ３・ＣａＦ２、３ＣａＯ・Ａｌ２Ｏ３、３ＣａＯ・３Ａｌ２Ｏ３・ＣａＳＯ４、更に、ＣａＯとＡｌ２Ｏ３を主体とする非晶質物質（例えば、ＣａＯ−Ａｌ２Ｏ３−ＳｉＯ２系化合物）等が挙げられる。中でも、非晶質物質を選定することが強度発現性の観点から好ましい。
【００４４】
ここで、本実施形態における非晶質度とは、以下のように定義する。対象物質を１０００℃で２時間焼きなました後、５℃／分の冷却速度で徐冷して結晶化させる。そして、結晶化させたものを粉末Ｘ線回折法により測定し、結晶鉱物のメインピークの面積Ｓ０を求める。次いで、焼きなまし前の物質の結晶のメインピーク面積Ｓから、以下の式により非晶質度Ｘを求める。
Ｘ（％）＝１００×（１−Ｓ／Ｓ０）
【００４５】
なお、一般の工業原料にはＳｉＯ２、ＭｇＯ、Ｆｅ２Ｏ３、ＴｉＯ２、Ｋ２Ｏ、Ｎａ２Ｏ等の不純物が含まれているが、これらの不純物は、カルシウムアルミネート系化合物の非晶質化を助長する面もあり、これらの総量が２０％以下の範囲で存在しても差し支えない。中でも、ＳｉＯ２の存在は好ましく、非晶質カルシウムアルミネートを得る目的で、１〜１８％の範囲で含有させることもできる。
【００４６】
したがって、急硬材としては、ＣａＯ−Ａｌ２Ｏ３−ＳｉＯ２系化合物とセッコウ類とを含み、このＣａＯ−Ａｌ２Ｏ３−ＳｉＯ２系化合物の非晶質度が７０％以上で、かつ、ＳｉＯ２が１〜１８質量％の範囲であることが好ましい。より好ましくは、ＣａＯ−Ａｌ２Ｏ３−ＳｉＯ２系化合物の非晶質度が８０％以上で、かつ、ＳｉＯ２が２〜１３質量％の範囲である。
【００４７】
カルシウムアルミネート系化合物は、粉砕処理により、ブレーン比表面積で３０００〜９０００ｃｍ２／ｇに調整することが好ましく、４０００〜８０００ｃｍ２／ｇに調整することがより好ましい。カルシウムアルミネート系化合物の粉末度（ブレーン比表面積）が、４０００〜９０００ｃｍ２／ｇであることで十分な急硬性が得られやすくなり、低温での強度発現性も得られやすくなる。
【００４８】
また、本実施形態の急硬材は、粉砕処理により、ブレーン比表面積で３０００〜９０００ｃｍ２／ｇに調整することが好ましく、４０００〜８０００ｃｍ２／ｇに調整することがより好ましい。急硬材の粉末度が、３０００〜９０００ｃｍ２／ｇであることで十分な超速硬性が得られやすくなり、低温での強度発現性も得られやすくなる。
【００４９】
急硬材の使用量は、セメントと急硬材との合計１００部中、１０〜３５部が好ましく、１５〜３０部がより好ましく、２０〜２５部がさらに好ましい。１０〜３５部であることで、良好な初期強度発現性が得られやすくなり、長期強度の低下も起こりにくくなる。
【００５０】
（眠剤）
本実施形態で使用する眠剤は、生コンから出荷した急硬コンクリートを眠らせる（水和硬化をほぼ停止させる）働きを持つものであり、生コンプラントでの急硬トラブルや、アジテータ車で搬送する際の急硬トラブルを回避するものである。眠剤としては、例えば、オキシカルボン酸、又は、その塩、或いはこれらとアルカリ金属炭酸塩の併用、糖類、ホウ酸等が挙げられる。オキシカルボン酸とアルカリ金属炭酸塩を併用することが、急硬コンクリートを眠らせる効果が大きい面や、起硬剤を添加した後の強度発現性が良好な面から好ましい。ただし、アルカリ金属炭酸塩はリチウム以外のアルカリ金属炭酸塩を選定することが好ましい。ベースコンクリートの十分な可使時間を確保し、かつ、起硬剤を添加した後も一定の可使時間を確保し、さらに、強度発現性を良好にする必要があり、この観点から炭酸リチウムの適用は好ましくない。
【００５１】
眠剤としては、オキシカルボン酸、リチウム以外のアルカリ金属炭酸塩及びオキシカルボン酸の混合物を含むことが好ましく、リチウム以外のアルカリ金属炭酸塩とオキシカルボン酸とを含むことがより好ましい。リチウム以外のアルカリ金属炭酸塩とオキシカルボン酸との混合比は、アルカリ金属炭酸塩／オキシカルボン酸で、１０／９０〜９０／１０であることが好ましく、２０／８０〜８０／２０であることがより好ましい。
【００５２】
オキシカルボン酸又はその塩としては、クエン酸、グルコン酸、酒石酸、リンゴ酸等が挙げられ、その塩としては、ナトリウム塩、カリウム塩、カルシウム塩、マグネシウム塩等が挙げられる。これらの１種又は２種以上を併用してもよい。
【００５３】
眠剤の使用量は、セメントと急硬材の合計１００部に対して、０．３〜５部が好ましく、０．３〜４．５部がより好ましい。０．３〜５部であることで、現場までの搬送時間に加え、十分な作業時間の確保がしやすくなる。また、起硬剤を添加した際に水和硬化を再び呼び起こしやすくなる。
【００５４】
（セッコウ）
本実施形態で使用するセッコウ類は、無水セッコウ、半水セッコウ、二水セッコウのいずれのセッコウも使用できる。さらに天然セッコウや、リン酸副生セッコウ、排脱セッコウ、及びフッ酸副生セッコウなどの化学セッコウ、または、これらを熱処理して得られるセッコウなども使用できる。これらの中では、強度発現性の点で、無水セッコウ及び／又は半水セッコウが好ましいが、コストの観点から無水セッコウを選定することが望ましく、ＩＩ型無水セッコウ及び／又は天然無水セッコウが好ましい。セッコウの粒度はブレーン値で３０００ｃｍ２／ｇ以上が好ましく、４０００〜７０００ｃｍ２／ｇがより好ましい。３０００ｃｍ２／ｇ以上であることで初期強度発現性を良好に発揮させることができる。
【００５５】
セッコウ類の使用量は、カルシウムアルミネート系化合物１００部に対して１０〜２００部が好ましく、１５〜１５０部がより好ましく、２０〜１３０部がさらに好ましい。これらの範囲であることで強度発現性を良好に発揮させることができる。
【００５６】
本実施形態では、既述の急硬材、眠剤、起硬剤の他に、膨張材、減水剤、ＡＥ減水剤、高性能減水剤、高炉徐冷スラグ微粉末や高炉徐冷スラグ微粉末などのスラグ、石灰石微粉末やフライアッシュ、シリカフューム等の混和材料、消泡剤、増粘剤、防錆剤、防凍剤、収縮低減剤、ポリマー、ベントナイトなどの粘土鉱物、並びに、ハイドロタルサイトなどのアニオン交換体等のうちの一種又は二種以上を、本発明の目的を実質的に阻害しない範囲で使用することが可能である。
【００５７】
［３］生コン出荷型急硬コンクリートの調製方法
本発明の生コン出荷型急硬コンクリートの調製方法の実施形態は、少なくとも、セメント、急硬材、及び眠剤を混練水とともに練り混ぜ用容器内で練り混ぜる工程と、さらに、生コン出荷型急硬コンクリート用起硬剤を例えば施工現場で混合する工程と、を順次含む。
なお、上記混練水は例えば、生コン工場や生コンプラント等から出荷される。また、練り混ぜ工程では、練り混ぜとともに運搬も行われる場合が多い。
【００５８】
生コン工場や生コンプラント等から出荷され、練り混ぜ（・運搬する）工程においては、少なくとも、セメント、急硬材、眠剤、及び混練水を含むベースコンクリートの容量を、練り混ぜ（・運搬）用容器の内容積の４０％（容量％）以上とすることが好ましく、５０容量％以上とすることがより好ましい。
ここで、練り混ぜ（・運搬）用容器とは、例えば、アジテータ車のドラム等のような生コン運搬車に備え付けられ、生コンを撹拌しながら保持できる容器をいう。
【００５９】
そして、生コン出荷型急硬コンクリート用起硬剤を混合した後の可使時間が１０分以上、好ましくは１５分以上確保できるように生コン出荷型急硬コンクリート用起硬剤の種類と混合量を定めることが好ましい。
【００６０】
以上のように、本実施形態に係る生コン出荷型急硬コンクリート用起硬剤は、生コン（レディミクストコンクリート）を混練した後、この混練物が搬送されて施工現場に出荷され、打ち込み作業後に添加される混和材料としての使用に好適である。また、同様に、本実施形態に係る生コン出荷型急硬コンクリート材料も、起硬剤と同様に、打ち込み作業後に添加される混和材料としての使用に好適である。そして、可使時間を例えば、１２０分以上、好ましくは１８０分以上とすることができる。
【実施例】
【００６１】
以下、実験例に基づいて、本発明をさらに詳細に説明するが、本発明はこれらに限定されるものではない。【００６２】
（実験例１）
セメント３８０ｋｇ／ｍ３、急硬材Ａ１２０ｋｇ／ｍ３、水／結合材比３２％、ｓ／ａ＝４２％、空気量２．０±１．５容量％の急硬コンクリートを調製した。この際、セメントと急硬材からなる結合材１００部に対して、眠剤１を１．５部添加し、２４時間以上、水和硬化しないようにした（Ａ材）。現場までの搬送時間と施工現場に到着後に待機時間が発生したことを想定して、１２０分後に下記表１に示す様々な起硬剤（Ｂ材）を結合材１００部に対して３部添加した。起硬剤を添加してからの可使時間を測定するとともに、起硬剤添加後から６時間後（練り上がりから８時間後）の圧縮強度を測定した。また、耐摩耗性も評価した。結果を下記表１に併記する。
なお、ｓ／ａは、細骨材率で、コンクリート中の全骨材量に対する細骨材量の絶対容積比を百分率で表した値である。【００６３】
＜使用材料＞
（１）起硬剤イ〜チ
起硬剤イ：水酸化カルシウム、市販品、３００μｍ残分１％未満、１００μｍ残分が５％
起硬剤ロ：炭酸カルシウム、市販品、ブレーン比表面積４，０００ｃｍ２／ｇ
起硬剤ハ：カルシウムアルミネート系化合物、ＣａＯ・Ａｌ２Ｏ３を主体とするアルミナセメント１号、ＣａＯとＡｌ２Ｏ３とのモル比（ＣａＯ／Ａｌ２Ｏ３）１．２７、ブレーン比表面積５，０００ｃｍ２／ｇ
起硬剤ニ：カルシウムシリケート化合物、試薬１級の炭酸カルシウムとＳｉＯ２から合成した３ＣａＯ・ＳｉＯ２。ブレーン比表面積３，０００ｃｍ２／ｇ
起硬剤ホ：コロイダルシリカ、市販品
起硬剤ヘ：ポルトランドセメント、市販品
起硬剤ト：カルシウムサルフォアルミネートセメント、市販品、ブレーン比表面積４，５００ｃｍ２／ｇ
起硬剤チ：高炉スラグ、市販品【００６４】
（２）急結剤１〜３
急結剤１：アルミン酸ナトリウム、試薬１級
急結剤２：硫酸アルミニウム、試薬１級
急結剤３：ケイ酸ナトリウム、試薬１級【００６５】
（３）急硬材
急硬材Ａ：ＣａＯ−Ａｌ２Ｏ３−ＳｉＯ２系非晶質物質と無水セッコウの等量混合物。ＣａＯ−Ａｌ２Ｏ３−ＳｉＯ２系非晶質物質のＣａＯが４３％、Ａｌ２Ｏ３が４４％、ＳｉＯ２が１０％、その他３％。密度２．８５ｇ／ｃｍ３、ブレーン比表面積５０００ｃｍ２／ｇ、非晶質度９０％【００６６】
（４）眠剤
眠剤１：試薬１級の炭酸カリウム７５部と試薬１級のクエン酸２５部の混合物【００６７】
（５）その他
セメント：市販の普通ポルトランドセメント（デンカ社製  密度３．１５ｇ／ｃｍ３）
無水石膏：ＩＩ型無水石膏、ｐＨ３．０、ブレーン比表面積５０００ｃｍ２／ｇ
水：水道水
細骨材：天然川砂
粗骨材：砕石【００６８】
＜測定方法＞
・可使時間：ＪＩＳ  Ａ  １１４７に準じて凝結の始発時間を測定し、可使時間とした。
・圧縮強度：ＪＩＳ  Ａ  １１０８に準じて測定した。【００６９】
・耐摩耗性試験：Ｏ式すり減り試験にて評価した。供試体の試験面を内側に向けてドラムに六角形に組んで取り付け、その中にＰＣ鋼棒を切断して加工したφ２２ｍｍ×４０ｍｍのロッド２０個（約２．５ｋｇ）を入れ、８０ｒｐｍで回転させた。１時間ごとに正回転と逆回転を交互に行い、４時間後に供試体を取り出してすり減り係数を算出した。すり減り係数は次式で求めた。
すり減り係数（ｍｍ３／ｃｍ２）＝（すり減り質量／供試体密度）／すり減りを受けた面積
ここで、すり減りを受けた面積は２７×１４．５ｃｍ＝３９１．５ｃｍ２とした。
すり減り係数が３００未満の場合は○、３００以上で４００未満の場合は△、４００以上の場合は×とした。【００７０】
【表１】
2018154890.tif 000002
【００７１】
表１より、起硬剤を添加しない場合には、２４時間以上硬化せず、６時間強度や１日強度を発現しないが、起硬剤を添加した場合には、一定の可使時間を得た上で、良好な６時間強度や１日強度を発現していることがわかる。加えて、耐摩耗性にも優れることがわかる。また、急結剤であるアルミン酸ナトリウム、硫酸アルミニウム、ケイ酸ナトリウムを用いた場合には、瞬結してしまい可使時間を確保できないことがわかる。また、水酸化カルシウムとカルシウムアルミネート系化合物と併用すると温度依存性を小さくできることがわかる。【００７２】
（実験例２）
起硬剤イを結合材１００部に対して３部使用し、急硬材の種類（Ａ〜Ｄ；急硬材Ａは実験例１で使用したものであり、急硬材Ｂ〜Ｄは以下に記載のもの）と使用量を下記表２に示すように変化したこと以外は実験例１と同様に行った。結果を下記表２に併記する。【００７３】
＜使用材料＞
・急硬材Ｂ：ＣａＯ−Ａｌ２Ｏ３−ＳｉＯ２系非晶質物質と無水セッコウとの等量混合物。ＣａＯ−Ａｌ２Ｏ３−ＳｉＯ２系非晶質物質のＣａＯが４７％、Ａｌ２Ｏ３が４７％、ＳｉＯ２が３％、その他３％。密度２．８５ｇ／ｃｍ３、ブレーン比表面積５０００ｃｍ２／ｇ、非晶質度９０％
・急硬材Ｃ：ＣａＯ・Ａｌ２Ｏ３を主成分とするアルミナセメント１号と無水セッコウの等量混合物。密度３．００ｇ／ｃｍ３、ブレーン比表面積５０００ｃｍ２／ｇ
・急硬材Ｄ：３ＣａＯ・３Ａｌ２Ｏ３・ＣａＳＯ４系化合物を主成分（４０％）として含有する超速硬セメント。密度２．８０ｇ／ｃｍ３、ブレーン比表面積５０００ｃｍ２／ｇ【００７４】
【表２】
2018154890.tif 000003
【００７５】
表２より、急硬材を添加しない場合には、２４時間以上硬化せず、６時間強度や１日強度を発現しないが、急硬材を添加した場合には、一定の可使時間を得た上で、良好な６時間強度や１日強度を発現していることがわかる。加えて、耐摩耗性にも優れることがわかる。そして、急硬材の種類が変わっても、起硬剤の効果が発揮されていることがわかる。【００７６】
（実験例３）
起硬剤イを使用し、眠剤の種類と使用量を表３に示すように変化したこと以外は、実験例１と同様に行った。結果を表３に示す。【００７７】
＜使用材料＞
眠剤１：試薬１級の炭酸カリウム７５部と試薬１級のクエン酸２５部の混合物
非眠剤２：試薬１級の炭酸カリウム
眠剤３：試薬１級のクエン酸
眠剤４：試薬１級の酒石酸【００７８】
【表３】
2018154890.tif 000004
【００７９】
表３より、眠剤として、オキシカルボン酸、もしくは、オキシカルボン酸とリチウム以外のアルカリ金属炭酸塩の混合物を用いた場合に、本発明の効果が特に良好に発揮されることがわかる。【００８０】
（実験例４）
セメント３８０ｋｇ／ｍ３、急硬材Ａ１２０ｋｇ／ｍ３、起硬剤イ３部を使用した超速硬コンクリートにおいて、下記表４に示すように、セメントの種類と眠剤１の使用量を変化したこと以外は実験例１と同様に行った。結果を下記表４に示す。【００８１】
【表４】
2018154890.tif 000005
【００８２】
表４より、いかなるセメントにおいても、眠剤の使用量を適切に制御することによって、一定の可使時間を得た上で、良好な６時間強度や１日強度が得られ、加えて、耐摩耗性にも優れることがわかる。【００８３】
（実験例５）
セメント３８０ｋｇ／ｍ３、急硬材Ａを１２０ｋｇ／ｍ３、眠剤１を１．５部、起硬剤イを３部使用した急硬コンクリートにおいて、急硬材と起硬剤の添加時期を下記表５に示すように変化したこと以外は実験例１と同様に行った。結果を下記表５に示す。【００８４】
【表５】
2018154890.tif 000006
【００８５】
表５より、急硬材と眠剤を生コンプラントで添加し、起硬剤を施工現場で添加しないと本発明の効果が得られないことがわかる。生コン工場で急硬材と起硬剤の双方を添加した場合には、可使時間が６０分と極端に短くなり、搬送途中で破棄を余儀なくされた。また、起硬剤を生コン工場で添加し、施工現場で急硬材を添加した場合には、急硬材を添加した後の可使時間が１０分と極端に短くなり、施工ができなかった。急硬材と起硬剤を施工現場で添加する場合には、可使時間が短縮され、圧縮強度も低い値となり、耐摩耗性も改悪傾向となることに加え、練り混ぜ容器となるアジテータのドラム容積の３０％程度しか搬送できないことがわかる。【００８６】
（実験例６）
実験Ｎｏ．１−３において起硬剤ハを、ＣａＯとＡｌ２Ｏ３とのモル比（ＣａＯ／Ａｌ２Ｏ３）が下記表に示す起硬剤ハ−１及びハ−２のそれぞれとした以外は、実験例１と同様に行った。結果を下記表６に併記する。【００８７】
【表６】
2018154890.tif 000007
【００８８】
（実験例７）
起硬剤ハ１００部に対し無水石膏を下記表に示すように配合した以外は、実験例１と同様に行った。結果を下記表７に併記する。
なお無水石膏は、タイ産のII型天然無水セッコウである。【００８９】
【表７】
2018154890.tif 000008
【００９０】
（実験例８）
起硬剤ハ１００部に対し水１００部、及びデキストリン及びセルロール誘導体を下記表に示すように配合してスラリー化のうえベースコンクリートへ添加・混合したこと以外は、実験例１と同様に行った。結果を下記表８に併記する。
なおデキストリンは、王子コーンスターチ社製で冷水可溶分５０％のデキストリンであり、セルロール誘導体は信越化学社製のメチルセルロースＳＭ１００００である。
【００９１】
【表８】
2018154890.tif 000009
【００９２】
（実験例９）
起硬剤ハ１００部を水溶性ＰＶＡフィルムでパッケージして起硬剤組成物を調製した以外は、実験例１と同様に行った。結果を下記表８に併記する。
なお、水溶性ＰＶＡフィルムは、酢酸ビニルを重合させ、平均けん化率５０%、１０%マレイン酸変性体となるよう調製したものである。
また、水溶性ＰＶＡフィルムでパッケージした起硬材をコンクリートに添加した時の粉塵濃度が、０．１ｍｇ／ｍ３未満を○、０．１から１．０ｍｇ／ｍ３未満を△、１．０ｍｇ／ｍ３以上を×とした。【００９３】
【表９】
2018154890.tif 000010
【００９４】
（実験例１０）
起硬剤ハを結合材１００部に対して３部使用し、急硬材の種類（Ａ〜Ｄ；急硬材Ａは実験例１で使用したものであり、急硬材Ｂ〜Ｄは実験例２で使用したもの）と使用量を下記表１０に示すように変化したこと以外は実験例１と同様に行った。結果を下記表１０に併記する。【００９５】
＜使用材料＞
・急硬材Ｂ：ＣａＯ−Ａｌ２Ｏ３−ＳｉＯ２系非晶質物質と無水セッコウとの等量混合物。ＣａＯ−Ａｌ２Ｏ３−ＳｉＯ２系非晶質物質のＣａＯが４７％、Ａｌ２Ｏ３が４７％、ＳｉＯ２が３％、その他３％。密度２．８５ｇ／ｃｍ３、ブレーン比表面積５０００ｃｍ２／ｇ、非晶質度９０％
・急硬材Ｃ：ＣａＯ・Ａｌ２Ｏ３を主成分とするアルミナセメント１号と無水セッコウの等量混合物。密度３．００ｇ／ｃｍ３、ブレーン比表面積５０００ｃｍ２／ｇ
・急硬材Ｄ：３ＣａＯ・３Ａｌ２Ｏ３・ＣａＳＯ４系化合物を主成分（４０％）として含有する超速硬セメント。密度２．８０ｇ／ｃｍ３、ブレーン比表面積５０００ｃｍ２／ｇ【００９６】
【表１０】
2018154890.tif 000011
【００９７】
表１０より、急硬材を添加しない場合には、２４時間以上硬化せず、６時間強度や１日強度を発現しないが、急硬材を添加した場合には、一定の可使時間を得た上で、良好な６時間強度や１日強度を発現していることがわかる。加えて、耐摩耗性にも優れることがわかる。そして、急硬材の種類が変わっても、起硬剤の効果が発揮されていることがわかる。【００９８】
（実験例１１）
起硬剤ハを使用し、眠剤の種類と使用量を表１１に示すように変化したこと以外は、実験例１と同様に行った。結果を表１１に示す。【００９９】
＜使用材料＞
眠剤１：試薬１級の炭酸カリウム７５部と試薬１級のクエン酸２５部の混合物
非眠剤２：試薬１級の炭酸カリウム
眠剤３：試薬１級のクエン酸
眠剤４：試薬１級の酒石酸【０１００】
【表１１】
2018154890.tif 000012
【０１０１】
表１１より、眠剤として、オキシカルボン酸、もしくは、オキシカルボン酸とリチウム以外のアルカリ金属炭酸塩の混合物を用いた場合に、本発明の効果が特に良好に発揮されることがわかる。【０１０２】
（実験例１２）
セメント３８０ｋｇ／ｍ３、急硬材Ａ１２０ｋｇ／ｍ３、起硬剤ハ３部を使用した超速硬コンクリートにおいて、下記表１２に示すように、セメントの種類と眠剤１の使用量を変化したこと以外は実験例１と同様に行った。結果を下記表１２に示す。【０１０３】
【表１２】
2018154890.tif 000013
【０１０４】
表１２より、いかなるセメントにおいても、眠剤の使用量を適切に制御することによって、一定の可使時間を得た上で、良好な６時間強度や１日強度が得られ、加えて、耐摩耗性にも優れることがわかる。【０１０５】
（実験例１３）
セメント３８０ｋｇ／ｍ３、急硬材Ａを１２０ｋｇ／ｍ３、眠剤１を１．５部、起硬剤ハを３部使用した急硬コンクリートにおいて、急硬材と起硬剤の添加時期を下記表１３に示すように変化したこと以外は実験例１と同様に行った。結果を下記表１３に示す。【０１０６】
【表１３】
2018154890.tif 000014
【０１０７】
表１３より、急硬材と眠剤を生コンプラントで添加し、起硬剤を施工現場で添加しないと本発明の効果が得られないことがわかる。生コン工場で急硬材と起硬剤の双方を添加した場合には、可使時間が６０分と極端に短くなり、搬送途中で破棄を余儀なくされた。また、起硬剤を生コン工場で添加し、施工現場で急硬材を添加した場合には、急硬材を添加した後の可使時間が１０分と極端に短くなり、施工ができなかった。急硬材と起硬剤を施工現場で添加する場合には、可使時間が短縮され、圧縮強度も低い値となり、耐摩耗性も改悪傾向となることに加え、練り混ぜ・運搬容器となるアジテータのドラム容積の３０％程度しか搬送できないことがわかる。
【産業上の利用可能性】
【０１０８】
本発明の生コン出荷型急硬コンクリート組成物は、充分な可使時間を確保しつつ、初期の強度発現性に優れ、硬化後は耐摩耗性に優れるため、特に、土木建築分野で好適に用いられる。
【国際調査報告】
2018154890.tif 000015
2018154890.tif 000016
2018154890.tif 000017
2018154890.tif 000018